チタン合金からなる原材料の準備工程と、窒化処理により前記原材料の表層に窒素化合物層および/または窒素固溶層を形成して窒素含有原材料を作製する窒化工程と、前記原材料と前記窒素含有原材料とを混合して窒素含有混合材料を得る混合工程と、前記窒素含有混合材料の材料同士を接合すると共に前記窒素含有原材料に含まれる窒素を内部全体に亘って固溶した状態で均一に分散させて焼結チタン合金部材を得る焼結工程と、前記焼結チタン合金部材の熱間塑性加工工程とを備えることを特徴とするチタン合金部材の製造方法。前記チタン合金部材には、窒素が0.02~0.13質量固溶されていることを特徴とする請求項1に記載のチタン合金部材の製造方法。前記チタン合金部材が、微細変形組織からなることを特徴とする請求項1または2に記載のチタン合金部材の製造方法。前記チタン合金部材において、SEM/EBSDElectronBackScatterDiffraction法を用いた各結晶粒内における全ピクセル間の方位差の平均値をGOSGrainOrientationSpreadとし、GOSが3°以上の結晶粒が占める観察視野全体に対する面積率をGOS≧3°と表したとき、前記チタン合金部材のGOS≧3°が30以上であることを特徴とする請求項1~3のいずれかに記載のチタン合金部材の製造方法。前記微細変形組織を有するチタン合金部材の気孔径が10μm未満であることを特徴とする請求項1~4のいずれかに記載のチタン合金部材の製造方法。前記原材料の材質がα-β型チタン合金であることを特徴とする請求項1~5のいずれかに記載のチタン合金部材の製造方法。前記原材料が、溶湯抽出法により製造されたチタン合金細線であることを特徴とする請求項1~6のいずれかに記載のチタン合金部材の製造方法。0.2曲げ耐力が1600MPa以上であることを特徴とする請求項1~7のいずれかに記載のチタン合金部材の製造方法。前記熱間塑性加工工程における前記焼結チタン合金部材の加熱温度が800~1200°Cであることを特徴とする請求項1~8のいずれかに記載のチタン合金部材の製造方法。前記焼結工程を熱間加圧焼結、熱間等方加圧焼結、放電プラズマ加圧焼結のいずれかで行うことを特徴とする請求項1~9のいずれかに記載のチタン合金部材の製造方法。微細変形組織を有し、窒素を0.02~0.13質量固溶することを特徴とするチタン合金部材。前記チタン合金部材において、SEM/EBSDElectronBackScatterDiffraction法を用いた各結晶粒内における全ピクセル間の方位差の平均値をGOSGrainOrientationSpreadとし、GOSが3°以上の結晶粒が占める観察視野全体に対する面積率をGOS≧3°と表したとき、前記チタン合金部材のGOS≧3°が30以上であることを特徴とする請求項11に記載のチタン合金部材。前記微細変形組織を有するチタン合金部材の気孔径が10μm未満であることを特徴とする請求項11または12に記載のチタン合金部材。0.2曲げ耐力が1600MPa以上であることを特徴とする請求項11~13のいずれかに記載のチタン合金部材。α-β型チタン合金から製造されたことを特徴とする請求項11~14のいずれかに記載のチタン合金部材。請求項1~10のいずれかに記載の製造方法で製造されたことを特徴とする請求項11~15のいずれかに記載のチタン合金部材。請求項11~16のいずれかに記載のチタン合金部材を用いたことを特徴とする生体用インプラントデバイス。特許文献1および2に開示される技術では、部材表面の高強度化にとどまり、部材内部までの高強度化は困難である。よって、耐摩耗性向上や表面の疲労き裂発生の抑制には効果があるが、静的強度や疲労き裂の進展を抑制する効果は乏しい。また、特許文献3に開示されている技術では、チタン合金粉末とTiC化合物粉末とを混合して圧粉体を成形し焼結するため、比重の異なる粉末を均一に混合することが困難であり、焼結後の組織が不均一となる。すなわち、強度の弱い部分が存在するため、部材としての強度の信頼性が低くなり、品質が安定しないことから工業製品としての実用化が困難である。また、特許文献2に開示される技術では、窒素と同じα安定化元素である酸素が固溶された第二層の酸素固溶硬化層が存在する。酸素は窒素と同じα安定化元素であるが、硬くて脆いαケースα安定化元素富化層を形成する作用が窒素よりも強く、製造上、酸素固溶硬化層を安定して制御形成することは困難である。また、酸素の高強度化に対する効果は、窒素の場合に比較して劣ることも一般的に知られている。以上のように、チタン合金において窒素を利用して高強度化を図る試みは従来から行われているものの、部材内部までの全体に亘って高強度化できる技術は現在のところ提供されていない。また、高強度に観点を於いているものの、繰返し応力が掛かるような部品の実用強度すなわち、疲労強度の指標となる耐力あるいは降伏強度について言及した研究は乏しい。上記事情を鑑み、本発明は、汎用性のある安価なα-β型チタン合金において、部材表層の高強度かつ高耐力化は勿論のこと、内部も高強度かつ高耐力化されたチタン合金部材およびその製造方法を提供することを目的としている。本発明のチタン合金部材の製造方法は、チタン合金からなる原材料の準備工程と、窒化処理により原材料の表層に窒素化合物層および/または窒素固溶層を形成して窒素含有原材料を作製する窒化工程と、原材料と窒素含有原材料とを混合して窒素含有混合材料を得る混合工程と、窒素含有混合材料の材料同士を接合すると共に窒素含有原材料に含まれる窒素を内部全体に亘って固溶した状態で均一に分散させて焼結チタン合金部材を得る焼結工程と、焼結チタン合金部材の熱間塑性加工工程とを備えることを特徴とする。本発明によれば、焼結工程において、窒素含有原材料に含まれる窒素が部材内部全体に亘って固溶した状態で均一に分散した焼結チタン合金部材が形成される。この焼結チタン合金部材に対して熱間塑性加工を施すことにより、部材全体に亘って高強度かつ高耐力化されたチタン合金部材を得ることができる。なお、TiN化合物のような窒素化合物が形成された場合は、高硬さの窒素化合物相と基地との硬度あるいは弾性歪差が大きく、繰り返し応力が掛かる疲労に対してはその界面が破壊起点となり易い。この点、本発明では窒素が固溶されているため、破壊起点となり易い窒素化合物のような高硬さ相と基地との大きな硬度差のある界面は存在せず、耐疲労性を向上させることができる。本発明において、原材料の材質としては、普及度が高いα-β型チタン合金が好ましい。たとえば、Ti-3Al-2.5V、Ti-3Al-3Mo-1V、Ti-4Al-3Mo-1V、Ti-4Al-4Mo-2Sn、Ti-5Al-2Cr-1Fe、Ti-5Al-1.5Fe-1.5Cr-1.5Mo、Ti-5Al-2Sn-2Zr-4Mo-4Cr、Ti-6Al-2Sn-2Zr-2Mo-2Cr、Ti-6Al-2Sn-4Zr-6Mo、Ti-6Al-2Sn-4Zr-2Mo、Ti-5Al-6Sn-2Zr-1Mo、Ti-6Al-2Cb-1Ta-1Mo、Ti-6Al-4V、Ti-6Al-6V-2Sn、Ti-7Al-4V、Ti-8Al-1Mo-1V、Ti-8Al-4Co、Ti-8Mn、およびTi-25Al-11Sn-5Zr-1Moなどが挙げられる。原材料としては、粉末、薄帯、薄片、細線などを用いることができる。中でも、取り扱い性や安全性の観点から薄帯、薄片、細線が好適である。薄帯、薄片、細線は大きさが揃え易く、窒化工程における窒化量の制御、すなわち、焼結チタン合金部材の窒素含有量の制御が容易なことからも、粉末と比較して好適である。更に、織布や不織布の製法を用いることができる細線は、薄帯や薄片と比較してより好ましい。織布や不織布の製法を用いることにより、原材料と窒素含有原材料をより均一に混合できるため、焼結チタン合金部材全体に亘って窒素をより均一に分散させることが可能となる。そして、細線の製法としては、清浄度に優れるチタン合金細線の製造が可能な溶湯抽出法が最適である。このため、原材料が、溶湯抽出法により製造されたチタン合金細線であることが好ましい。焼結工程は、加圧機構を有し、かつ、真空または不活性ガス雰囲気で焼結が可能な熱間加圧焼結、熱間等方加圧焼結、放電プラズマ加圧焼結などで行うと好適である。窒素含有混合材料を所定温度に加熱しながら加圧することで、気孔がほとんど存在せず、窒素が均一に分散した焼結チタン合金部材を得ることができる。さらに、焼結チタン合金部材に熱間塑性加工を施すことにより、気孔をより減らすことができるため、気孔が皆無またはそれに近い状態であり、かつ、窒素が均一に分散したチタン合金部材を得ることができる。熱間塑性加工工程における焼結チタン合金部材の加熱温度は、800~1200°Cであることが好ましい。熱間塑性加工工程における加熱温度が800°C未満であると、加工により導入されるひずみが大きくなり過ぎるため、部材表面におけるクラックの発生や、加工中の焼結チタン合金部材の破壊を招く。一方、加熱温度が1200°Cを超えると、加熱時のβ相粗大化に起因した加工後の粒界における粗大α相の析出や、加工条件によっては動的再結晶による等軸組織の形成を招く。粗大α相が析出すると、延性が大きく低下する。また、等軸組織が形成されると、蓄積されたひずみが無くなり、加工硬化の効果を得られなくなるため、強度が低下する。上記のチタン合金部材には、窒素が0.02~0.13質量固溶されていることが好ましい。窒素が固溶された状態で均一に分散していると、部材全体に亘って高強度かつ高耐力化でき、疲労強度を向上することができる。ただし、窒素の含有量が0.02未満ではその効果を十分得られず、0.13を超えると、延性が著しく低下して脆化する。熱間塑性加工の方法としては、鍛造加工、圧延加工、引抜加工、押出加工などを用いることが可能である。鍛造加工は、ニアネットシェイプな部材の作製に好適である。また、圧延加工は、その後のプレス成形により製品形状に加工を行う薄板部材の作製に好適である。そして、変形と共に部材内部により大きなひずみを導入できる引抜加工や押出加工では、より緻密で高強度かつ高耐力なチタン合金部材を作製することが可能である。緻密なチタン合金部材は、繰返し応力が掛かる疲労において破壊起点となりうる気孔が皆無またはそれに近い状態であるため、安定した高い耐疲労性が得られる。焼結チタン合金部材に熱間塑性加工を施すことにより、α-β相からなる微細変形組織が得られる。微細変形組織はひずみの蓄積による加工硬化が得られると共に、き裂の進展に対し直交、あるいは、湾曲した結晶粒界が多く存在するため、き裂停留やき裂屈曲によるき裂進展抑制効果が大きい。したがって、耐疲労性をさらに向上することができる。このため、熱間塑性加工工程後に得られるチタン合金部材が、微細変形組織からなることが耐疲労性の向上に好ましい。特に、微細変形組織は、GOS≧3°が30以上であることが好ましい。GOSGrainOrientationSpreadとは、各結晶粒内における全ピクセル間の方位差の平均値であり、GOS≧3°とは、GOSが3°以上の結晶粒が占める観察視野全体に対する面積率である。GOS≧3°が30未満であると、十分に変形した組織が得られていないため、上記効果が乏しくなり、耐疲労性が低くなる。また、繰返し応力が掛かる疲労に対しては気孔径が10μmを超えるような気孔は破壊起点となり易く、よって、安定した高い耐疲労性を得るためには、気孔径が10μm未満であることが好ましい。また、本発明においては、得られたチタン合金部材の0.2曲げ耐力が1600MPa以上であることが好ましい。本発明のチタン合金部材は、上記の製造方法により得られるものであり、微細変形組織を有し、窒素を0.02~0.13質量固溶することを特徴とする。本発明のチタン合金部材は、窒素が0.02以上固溶されているため、部材全体に亘って高強度かつ高耐力化され、耐疲労性が向上している。本発明のチタン合金部材は、軽量化が必要な航空機や自動車の部品に適用することが可能であり、特に強度が必要とされる部品に好適である。また、チタン合金は耐食性と共に生体親和性にも優れていることから、生体用インプラントデバイスに用いるのが好ましい。特に強度が必要とされる生体用インプラントデバイスに対しては、軽量化の効果も大きくより好適である。本発明によれば、汎用性のある安価なα-β型チタン合金において、部材表層の高強度かつ高耐力化は勿論のこと、内部も高強度かつ高耐力化されたチタン合金部材を得ることができる。本発明のチタン合金部材の製造方法について、具体的に説明する。なお、以下で用いる装置は一実施形態であり、他の装置を用いても構わない。1準備工程図1は、原材料Aを得るための金属細線製造装置100以下、装置100と表すの概略を示し、図1Aは装置100全体の概略の側断面図、図1Bは装置100で用いる円板141の周縁141aの断面図を表す。ここで、図1Bは、図1Aの紙面垂直方向における側断面図である。装置100は、溶湯抽出法を用いた金属細線の製造装置である。装置100では、ロッド状の原料Mの上端部を溶融し、その溶融材料Maを回転する円板141の周縁141aと接触させる。次いで、溶湯材料Maの一部を円板円周の略接線方向に引き出すと共に急冷凝固させることで、原材料Aとなるチタン合金細線を形成する。原材料Aの原料MとしてはTi-6Al-4V等のα-β型チタン合金を用い、たとえば線径が10~200μmの原材料Aを作製する。ここで、原材料Aの線径は特に限定されず、チタン合金部材に含有させたい窒素含有量に応じて適宜選択する。たとえば、より多くの窒素を含有させたい場合には、原材料Aの線径を細くし、窒化によって形成される窒素化合物層および/または窒素固溶層の線径に対する割合を多くすればよい。図1に示すように、装置100は、密閉可能なチャンバ101を備え、チャンバ101内には、原料供給部110、原料保持部120、加熱部130、円板回転部140、温度計測部150、高周波発生部160、および金属細線回収部170が設けられている。チャンバ101内の雰囲気は、酸素などの不純物元素と溶融材料Maとの反応を防止するため、真空または不活性ガス雰囲気とする。不活性ガスとしては、たとえばArアルゴンガスを用いることが可能である。原料供給部110は、たとえばチャンバ101の底部に設けられ、原料Mを所定速度で矢印b方向に向けて移動させて原料保持部120へ供給する。原料保持部120は、溶融材料Maの径方向への移動を防止する機能および原料Mを円板回転部140の適正な位置へ案内するガイド機能を有する。原料保持部120は、水冷される金属製の筒状部材であり、原料供給部110と金属細線形成部140との間における円板141の下方に設けられる。加熱部130は、原料Mの上端部を溶融させて溶融材料Maを形成するための磁束を発生させる高周波誘導コイルである。原料保持部120の材質としては、水冷による冷却効果を効率よく得るために熱伝導率が高く、かつ、加熱部130で発生した磁束の影響を受けにくい非磁性の材質が望ましい。原料保持部120の実用的な材質としては、たとえば銅または銅合金が好適である。円板回転部140は、回転軸142回りに回転する円板141を用いて溶融材料Maから原材料Aを形成する。円板141は、たとえば熱伝導率の高い銅あるいは銅合金からなる。円板141の外周部には、図1Bに示すように、V字状をなす周縁141aが形成されている。温度計測部150は、溶融材料Maの温度を計測する。高周波発生部160は、加熱部130に高周波電流を供給する。高周波発生部160の出力は、温度計測部150で計測された溶融材料Maの温度に基づいて調整され、溶融材料Maの温度が一定に保たれる。金属細線回収部170は、金属細線形成部140により形成された原材料Aを収容する。上記構成の装置100において、まず、原料供給部110は原料Mを矢印b方向に連続的に移動させて原料保持部120に供給する。加熱部130は、原料Mの上端部を誘導加熱により溶融して溶融材料Maを形成する。次いで、溶融材料Maは、矢印a方向に回転している円板141の周縁141aに向けて連続的に送出され、溶融材料Maは円板141の周縁141aに接触して、一部が円板141の円周の略接線方向へ引き出されると共に急冷凝固されることで原材料Aが形成される。こうして形成された原材料Aは、円板141の円周の略接線方向に飛行し、その先に位置する金属細線回収部170に収容される。2窒化工程窒化工程においては、準備工程で作製した原材料Aの集合体を真空炉内に搬入し、真空炉内を真空排気した後N2ガスを導入して加熱する。このとき、N2ガスとともにArガスなどの不活性ガスを導入してN2ガス濃度と炉内圧力を調整しても良い。炉内圧力、炉内温度、および処理時間は、チタン合金部材に含有させたい窒素量に応じて適宜選択する。ただし、炉内温度が低すぎる場合は、窒素化合物層および/または窒素固溶層の形成に膨大な時間を要する。また、炉内温度が高すぎる場合は、反応速度が速いために処理時間のコントロールが難しく、それ故に厚い窒素化合物層が形成され易い。窒素化合物層が厚いと、その後の焼結工程において窒素の拡散に膨大な時間が必要となる。よって、炉内温度は600~1000°Cの範囲が製造上は好適である。この窒化工程により、原材料Aの表層に極薄いTiN化合物層および/または窒素固溶層が形成された窒素含有原材料Bが作製される。3混合工程原材料Aと窒素含有原材料Bを、チタン合金部材に含有させたい窒素量に合わせた比率で混合する。混合する手段としては、たとえば、図2に示す解繊装置200が用いられる。原料コンベア210には、原材料Aと窒素含有原材料Bそれぞれの集合体が適量供給され、出口側へ搬送される。原料コンベア210の出口にはフィードローラ211が配置され、フィードローラ211の外側には解繊機構212が配置されている。図2Bに示すように、フィードローラ211の外周には多数の搬送刃が設けられ、原材料Aおよび窒素含有原材料Bを噛み込んで送出する機構となっている。また、解繊機構212の外周には多数の解繊刃が設けられ、フィードローラ211により供給される原材料Aおよび窒素含有原材料Bからその一部を掻き取り、コンベア213のベルト214上に落下させる。その際、原材料Aおよび窒素含有原材料Bは分断されると共に混合され、ベルト214に対して略垂直方向の断面内で配向性のないランダム集合体としてベルト214上に堆積し、窒素含有混合材料ABが形成される。なお、図2に示す解繊装置200以外の混合方式としては、カード式やエアレイ式をはじめとする不織布成形機、ミキサーやミルといった混合機など、様々な手段を適宜用いることが可能である。4焼結工程加圧機構を有し、かつ、真空または不活性ガス雰囲気とすることができる装置で窒素含有混合材料ABを焼結する。たとえば装置が真空HPの場合は、真空容器の内部に加熱室が配置され、加熱室の内部にモールドが配置されている。そして、真空容器の上側に設けたシリンダから突出したプレスラムは加熱室内で上下方向に移動可能な機構を有し、プレスラムに取り付けた上パンチがモールドに挿入される構造とされている。本構成による真空HPのモールドに窒素含有混合材料ABを充填し、真空容器内を真空または不活性ガス雰囲気にして所定の焼結温度まで昇温させる。次いで、モールドに挿入された上パンチにより、窒素含有混合材料ABを加圧し焼結する。焼結は、雰囲気からの酸素などの不純物元素がチタン合金部材内へ侵入することを防ぐために、真空あるいは不活性雰囲気下で行うことが望ましい。また、焼結温度は900°C以上、焼結時間は30分以上、プレス圧力は10MPa以上であることが望ましい。この条件下において窒素含有混合材料ABを焼結することで、気孔の少ない焼結チタン合金部材を得ることができる。焼結の際、窒素含有原材料Bに含まれていた窒素は、焼結チタン合金部材の内部全体に亘って固溶した状態で均一に分散される。すなわち、完成した焼結チタン合金部材には窒素化合物が存在しないか、存在しても極めてわずかであり、組織はα-β相からなる板状組織である。5熱間塑性加工工程さらに、焼結チタン合金部材に熱間塑性加工を施す。熱間塑性加工においては、たとえば図3に示す押出装置300が用いられる。外型305には、筒状を成すコンテナ310が収容されており、そのコンテナ310の一端面側には下型320が同軸上に配置されている。また、コンテナ310と下型320との間にはダイス330が配置され、コンテナ310には摺動自在なパンチ340が挿入されるようになっている。また、コンテナ310の外周には、ヒータ360が配置されている。焼結チタン合金部材Cは予め外炉で加熱しておく。そして、焼結チタン合金部材Cがコンテナ310に装入されると、パンチ340が下降し、焼結チタン合金部材Cが圧縮される。圧縮された焼結チタン合金部材Cは、ダイス330によって縮径されながら下型320内の空間に押し出されて押出材が形成される。ここで、外炉での焼結チタン合金部材Cの加熱温度は800~1200°C、押出比は2~7、パンチ340の推進速度は1~30mm/sとする。この条件下において焼結チタン合金部材を押出加工することで、焼結時に残存した気孔が無くなるかまたは極めてわずかになるとともに、α-β相からなる微細な変形組織を有した高強度かつ高耐力なチタン合金部材を得ることができる。なお、押出加工における加熱温度や押出比といった条件は、チタン合金部材の材料組成や含まれる窒素量の影響も含めた複雑な関係にあり、理論、経験、実験によって好適な条件が導かれる。また、本実施形態では、加熱温度と押出比を設定することにより微細な変形組織を得ているが、押出加工以外の加工方法を用いる場合は、加工方法に応じて、微細変形組織が得られるように適切な加熱温度と加工度の設定を行う。具体的な実施例により、本発明をさらに詳細に説明する。1.試料の作製1原材料の作製準備工程図1に示す装置100を用い、Ti-6Al-4VASTMB348Gr.5相当を原料として平均線径60μmの原材料を作製した。2窒素含有原材料の作製窒化工程原材料の一部に対し、窒化処理を行った。まず、原材料を真空炉に搬入し、真空排気した後に真空炉にN2ガスを供給し、炉内圧力を80kPaとした。次いで、炉内温度を800°Cまで昇温し、その状態で1.5時間保持し、窒化処理を行った。3窒素含有混合材料の作製混合工程原材料と窒素含有原材料とを図2に示す解繊装置200に供給し、両者を混合して窒素含有混合材料を得た。このときの、窒素含有原材料の混合重量割合Wfを表1に示す。4焼結チタン合金部材の作製焼結工程窒素含有混合材料をカーボン製のモールドに充填し、真空HP装置を用いて厚さ28mmの焼結チタン合金部材を作製した。焼結は、真空容器内の真空度を1×10-2Pa以下に排気した後、Arガスを導入して80kPaの雰囲気とし、昇温速度10°C/min、焼結温度1100°C、焼結時間1.5時間、プレス圧力40MPaとして、冷却方法は炉冷で行った。その際、カーボン製のモールドと、窒素含有混合材料およびその焼結体である焼結チタン合金部材は、上記高温下においては反応しやすい。そこで、カーボン製のモールドには、内張としてAl2O3アルミナ、純度99.5以上製の離型板を予め配置した。5チタン合金部材試料の作製熱間塑性加工工程機械加工により直径25mm×90mmに加工した焼結チタン合金部材を外炉によって加熱してから、図3に示す押出装置300により熱間塑性加工を施し、チタン合金部材試料101~125を作製した。外炉での焼結チタン合金部材の加熱温度TEを700~1200°C、コンテナ温度を300°C、パンチ推進速度を10mm/sとし、押出比Rを1.5~10とした。ここで、焼結チタン合金部材には加熱前に予め酸化防止兼潤滑剤日本アチソンDeltaGlaze349を塗布しておいた。焼結チタン合金部材の外炉取り出しからパンチ推進開始までの時間は約30sとし、押し出したチタン合金部材を下型直下において水冷した。押出結果を表1に併せて示す。表1において、記号×は押出加工中に破断し押出材であるチタン合金部材が得られなかったもの、記号△は押出後にチタン合金部材を得ることはできたがその表層に肌荒れやクラックが目視により確認されたもの、記号○は肌荒れやクラックのない良好なチタン合金部材が得られたものであることを示す。記号○のサンプルについては、さらに評価を行った。6比較材の作製比較のため、Ti-6Al-4VASTMB348Gr.5相当の展伸材丸棒を用意した比較材10。また、この展伸材に上記と同じ条件で熱間塑性加工を施した比較材11を用意した。比較材11の押出結果も表1に併記する。2.評価項目と評価方法以下に、評価項目と評価方法を述べる。また、評価結果は表2に示す。1組織各試料を適当な大きさに切り出し、軸方向と直交する断面の組織が観察できるように樹脂に埋め込んだ後、機械研磨で鏡面に仕上げた。その後、クロール液2wtフッ酸4wt硝酸で腐食し、光学顕微鏡NIKONME600を用いて組織を観察した。図4に代表的な試料の顕微鏡写真を示す。なお、表2において、記号Aはα-β相からなる微細変形組織を示し、記号Bはα-β相からなる等軸組織を示す。2TiN化合物相の有無TiN相X線回折装置RigakuX-rayDiffractometerRINT2000を用いて、管球Cuターゲットで結晶構造を解析し、TiN化合物相ピークの有無を確認した。3気孔率各試料を適当な大きさに切り出し、軸方向と直交する断面の組織が観察できるように樹脂に埋め込んだ後、機械研磨で鏡面に仕上げた。その後、電解放射型走査電子顕微鏡FE-SEM、JEOLJSM-7000Fを用いて気孔を観察した。観察倍率は100倍視野面積1.1mm2であり、その倍率で観察できる気孔の数を、各試料について任意の30箇所で測定し、単位面積当たりの気孔数を気孔率として算出した気孔率個/mm2=全気孔数/視野面積×30。4窒素含有量窒素量不活性ガス融解-熱伝導度法ソリッドステート型赤外線吸収法LECOTC600を用いて窒素含有量を分析した。5結晶粒内方位差平均3°以上の結晶粒面積率GOS≧3°FE-SEM/EBSDElectronBackScatterDiffraction法JEOLJSM-7000F、TSLソリューションズOIM-AnalysisVer.4.6を用いて、観察倍率1000倍でGOSGrainOrientationSpread:各結晶粒内における全ピクセル間の方位差の平均値マップを作成し、GOSが3°以上の結晶粒が占める観察視野全体に対する面積率GOS≧3°を算出した。6硬さHVビッカース硬さ試験機FUTURE-TECHFM-600を用いて、軸方向と直交する断面における表面近傍と中心の硬さを測定した。試験荷重は10gfとし、表面近傍硬さについては、外周表面から1mm深さの位置において、中心硬さについては断面の中心およびその近傍において、それぞれ10点測定してその平均値を算出した。7曲げ強度σb0.2曲げ耐力σb0.2300kN万能試験機INSTRON5586型を用いて3点曲げ試験を実施した。このとき、試験片の寸法は幅6mm、長さ17mm、厚さ1mmであり、支点間距離は15mmである。そして、試験速度6mm/minにおいて、各試料について3本試験を行い、曲げ強度最大曲げ応力および0.2曲げ耐力について、平均値を算出した。3.結果1加熱温度試料104および109~116より、加熱温度の影響が分かる。表1、2より、押出加工における押出比が4のとき、焼結チタン合金部材の加熱温度を750~1200°Cとすることにより、チタン合金部材の作製が可能であると分かる。加熱温度は、低い方が大きなひずみを導入できるため、高強度かつ高耐力化に対して好適である。しかしながら、加熱温度が750°Cの試料110については、導入されるひずみが大き過ぎたため部材表面にクラックが発生した。このことから、焼結チタン合金部材の加熱温度を800°C以上とすることが好適であると分かる。なお、加熱温度が1200°Cを超えた場合には、粒界における粗大α相の析出や、押出比条件によっては動的再結晶による等軸組織の形成を招き、延性や強度が低下する。ただし、試料104および117~125より、加熱温度が1100°Cでも、押出比が大き過ぎるとチタン合金部材の作製が困難となることが分かる。また、試料101~108より、加熱温度1100°C、押出比4においては、窒素含有量を変化させても良好にチタン合金部材を作製できることが分かる。このように、押出加工における加熱温度や押出比といった条件は、チタン合金部材の材料組成や含まれる窒素量の影響も含めた複雑な関係にある。したがって、本発明のチタン合金部材においては、加熱温度を800~1200°Cとして、押出比を調節して押出加工することが、高強度かつ高耐力化に対して好適である。2組織試料101~108、111~122は、押出加工上がりであり、その組織はα-β相からなる微細変形組織である。この微細変形組織の一例を図4写真1、試料104に示す。また、比較材11も押出加工上がりであり、図4写真3、比較材11に示す通り、その組織も同様にα-β相からなる微細変形組織である。一方、比較材10は一般的に流通している展伸材であり、図4写真2、比較材10に示すように、その組織はα-β相からなる等軸組織である。チタン合金は加工性が悪いため、通常、熱間加工により最終製品形状まで加工される。このため、市販の展伸材を使用した比較材10では、図4写真2、比較材10となる。3TiN化合物相X線回折の結果、全試料についてTiN化合物相をはじめとする窒素化合物のピークは認められなかった。このことは、含有された窒素は窒素化合物を形成せず、基地に固溶されていることを示している。基地との硬度あるいは弾性歪差が大きい窒素化合物の存在は、その窒素化合物相と基地との界面が破壊起点と成り易いことから疲労強度の低下を招くため不適である。したがって、本発明のチタン合金部材は、破壊起点と成り易い窒素化合物相と基地との大きな硬度差のある界面が存在しないため、繰返し応力が掛かる疲労に対して好適である。4気孔率気孔観察の結果、試料117以外の試料では、気孔が観察されなかった。このことは、焼結後に僅かに残存していた気孔が、押出加工により消滅し、皆無またはそれに近い状態であることを示している。押出比が小さかったため気孔が残存した試料117については気孔率が0.65個/mm2であり、0.2曲げ耐力の低下を招いている。また、試料117において、気孔を更に高倍率で詳細に観察した結果、それら気孔の気孔径円でない場合は長径を測定は6.5~23.6μmであり、すなわち、観察倍率100倍において気孔が観察されなかった試料117以外の試料には、気孔径6.5μm以上の気孔が存在しないことが示されている。気孔径が10μmを超えるような気孔は繰り返し応力が掛る疲労において破壊起点となりやすく、気孔径6.5μm以上の気孔が存在しないことは、高疲労強度化に対して好適である。5窒素含有量窒素量と曲げ強度および0.2曲げ耐力との関係を図5に示す。窒素を0.022含有する試料101では、曲げ強度が比較材11と比べ若干低い。しかしながら、0.2曲げ耐力については比較材11と比べ高く、疲労環境下における部品としてはより高応力下で使用できることから好適である。そして、窒素含有量の増加に伴い曲げ強度および0.2曲げ耐力は共に増加し、窒素を0.089含有する試料105までその傾向は続く。しかしながら、窒素を0.105含有する試料106では、0.2曲げ耐力は更に増加するものの、延性の低下から曲げ強度は低下し、比較材11と同等となる。窒素含有量が0.105以上で見られるこの傾向は窒素の増加とともに顕著となり、窒素を0.138含有する試料108では、0.2曲げ耐力到達前に破断に至る。ここで、窒素含有量が0.02未満では、比較材11に対する高強度かつ高耐力化の効果が十分ではない。したがって、本発明のチタン合金部材においては、窒素を固溶した状態で0.02~0.13含有していることが好ましい。6結晶粒内方位差平均3°以上の結晶粒面積率GOS≧3°押出加工を行った試料において、ひずみの蓄積量を示す指標であるGOS≧3°は、等軸組織である比較材10と比べはるかに大きい値であった。このことは、微細変形組織がひずみの蓄積による加工硬化を伴っていることを示唆しており、更に、その微細変形組織は、き裂の進展に対し直交、あるいは、湾曲した結晶粒界が多く存在することから、き裂停留やき裂屈曲によるき裂進展抑制効果が大きく、耐疲労性を向上することができる。また、表2の試料104、117~122が示す通り、押出比が大きいほど、GOS≧3°は大きくなり、また、GOS≧3°と曲げ強度および0.2曲げ耐力との関係を示した図6から分かる通り、GOS≧3°が大きくなるほど、曲げ強度および0.2曲げ耐力、即ち、耐疲労性が向上する。そして、比較材11を超える1600MPa以上の0.2曲げ耐力が得られた試料のGOS≧3°は、30以上である。7硬さ表2に示す通り、試料101~108、111~122の全試料について、表面と中心の硬さは同等である。そして、同様な押出加工を施した比較材11と比較して、同等以上の硬さが得られている。また、図7に示す通り、窒素含有量と硬さは密接な関係が認められ、窒素含有量の増加に伴い硬さは向上する。これらのことから、本発明によって、チタン合金部材の内部まで、全体に亘って高強度化することができるとともに、所望の強度を得ることが可能である。なお、焼結や押出加工における条件は、本実施例の範囲に限定されず、高強度かつ高耐力化を主眼として適切な範囲で設定すればよい。すなわち、焼結における緻密性や窒素の拡散性、また、塑性加工におけるひずみの導入量については、材料組成、温度、加工率等の複雑な関係に影響され、理論、経験、実験により条件を適切に設定することで導かれるものである。